(57)【要約】【課題】歪みのない良好な凹凸パターンを有する樹脂スタンパーを提供する。【解決手段】ランダムな方向に鏡面研磨された金属スタンパー取り付け面を備えた固定側型板、表面が凹凸を有し、裏面がランダムな方向に鏡面研磨された金属スタンパー、及び移動側型板を含む樹脂スタンパー成形用金型であって、金属スタンパーは、５０ｎｍ以下の表面粗さを有し、金属スタンパー取り付け面は、０ないし１．０ｎｍの表面粗さを有し、金属スタンパーの他の主面に対し、０．２０以下の静止摩擦係数を有する。【選択図】図１
2010188701.tif 000002
【特許請求の範囲】
【請求項１】
ランダムな方向に鏡面研磨された金属スタンパー取り付け面を備えた固定側型板と、凹凸形状を持つ一主面及びランダムな方向に鏡面研磨された他の主面を有し、該他の主面を該金属スタンパー取り付け面に接触させて載置された金属スタンパーと、該固定側型板に対し、該金属スタンパーを介して対向配置された移動側型板とを有し、樹脂スタンパーを射出成形するための金型であって、
該金属スタンパーは、５０ｎｍ以下の表面粗さを有し、
該金属スタンパー取り付け面は、０ないし１．０ｎｍの表面粗さを有し、該金属スタンパーの他の主面に対し、０．２０以下の静止摩擦係数を有することを特徴とする樹脂スタンパー成形用金型。
【請求項２】
前記金属スタンパー取り付け面は、ダイヤモンドライクカーボン保護層をさらに有することを特徴とする請求項１に記載の樹脂スタンパー成形用金型。
【請求項３】
磁気記録層の表面に凹凸パターンからなるディスクリートトラックを形成するためのマスクとして使用される紫外線硬化性樹脂に、該凹凸パターンを転写する際に適用される樹脂スタンパーの製造方法であって、
金属スタンパー取り付け面を備えた固定側型板と、凹凸形状を持つ一主面及びランダムな方向に鏡面研磨された他の主面を有し、該他の主面を該金属スタンパー取り付け面に接触させて載置された金属スタンパーと、該固定側型板に対し、該金属スタンパーを介して対向配置された移動側型板とを有し、樹脂スタンパーを射出成形するための金型を用いて射出成形され、
該金属スタンパーは、５０ｎｍ以下の表面粗さを有し、
該金属スタンパー取り付け面は、０ないし１．０ｎｍの表面粗さを有し、該金属スタンパーの他の主面に対し、０．２０以下の静止摩擦係数を有し、
前記金属スタンパー及び移動側型板との間のキャビティーに射出成型用樹脂材料を射出し、加圧、冷却を行うことにより樹脂スタンパーを成形することを特徴とする樹脂スタンパーの製造方法。
【請求項４】
前記金属スタンパー取り付け面は、ダイヤモンドライクカーボン保護層をさらに有することを特徴とする請求項３に記載の樹脂スタンパーの製造方法。
【発明の詳細な説明】
【技術分野】
【０００１】
本発明は、磁気記録層表面にディスクリートトラックを有する磁気記録媒体の製造に使用される金属スタンパー、スタンパー成形用金型、及びスタンパーの製造方法に関する。
【背景技術】
【０００２】
近年、磁気記録装置であるハードディスクドライブ（ＨＤＤ）の媒体記録密度を向上するために、記録トラック同士を物理的に分離したディスクリートトラックレコーディング媒体（ＤＴＲ媒体）が提案されている。
【０００３】
これは媒体表面に溝を設けてトラックを分断し、トラック方向の記録密度を上げようというものである。この媒体では、トラック間に溝を設けるのと同時に、サーボパターンも凹凸で刻み込むことができるため、パターニングに工夫をすれば、これまでのようにサーボ信号を一枚一枚記録する必要がなく生産性も向上できる。
【０００４】
このＤＴＲ媒体の製造する過程で、磁気記録層表面に塗布されたレジストに対してインプリントスタンパーを押し付け、レジストに凹凸パターンを転写し、さらに、このレジストをマスクとして磁気記録層を加工する（例えば特許文献１参照）。
【０００５】
しかし、ＤＴＲ媒体では、トラックピッチ、凹凸高さ共に１００ｎｍ以下のパターンを形成する。また、媒体基板上に成膜された磁性層の上に塗布されるレジストの厚みを１００ｎｍ以下に薄くする。ところが、媒体基板上のレジストとインプリントスタンパーを押し付けたときに、例えば金属スタンパー裏面、及び金型における金属スタンパー装着面の模様が射出成形時に樹脂スタンパーに裏写りして、パターンの歪みを生ずるという問題が生じていた。
【先行技術文献】
【特許文献】
【０００６】
【特許文献１】特開２００３−１５７５２０号公報
【発明の概要】
【発明が解決しようとする課題】
【０００７】
本発明は、上記事情に鑑みてなされたもので、歪みのない良好な凹凸パターンを有する樹脂スタンパーを提供することを目的とする。
【課題を解決するための手段】
【０００８】
本発明の樹脂スタンパー成形用金型は、ランダムな方向に鏡面研磨された金属スタンパー取り付け面を備えた固定側型板と、凹凸形状を持つ一主面及びランダムな方向に鏡面研磨された他の主面を有し、該他の主面を該金属スタンパー取り付け面に接触させて載置された金属スタンパーと、該固定側型板に対し、該金属スタンパーを介して対向配置された移動側型板とを有し、樹脂スタンパーを射出成形するための金型であって、
該金属スタンパーは、５０ｎｍ以下の表面粗さを有し、
該金属スタンパー取り付け面は、０ないし１．０ｎｍの表面粗さを有し、該金属スタンパーの他の主面に対し、０．２０以下の静止摩擦係数を有することを特徴とする。
【０００９】
本発明の樹脂スタンパーの製造方法は、磁気記録層の表面に凹凸パターンからなるディスクリートトラックを形成するためのマスクとして使用される紫外線硬化性樹脂に、該凹凸パターンを転写する際に適用される樹脂スタンパーの製造方法であって、
金属スタンパー取り付け面を備えた固定側型板と、凹凸形状を持つ一主面及びランダムな方向に鏡面研磨された他の主面を有し、該他の主面を該金属スタンパー取り付け面に接触させて載置された金属スタンパーと、該固定側型板に対し、該金属スタンパーを介して対向配置された移動側型板とを有し、樹脂スタンパーを射出成形するための金型を用いて射出成形され、
該金属スタンパーは、５０ｎｍ以下の表面粗さを有し、
該金属スタンパー取り付け面は、０ないし１．０ｎｍの表面粗さを有し、該金属スタンパーの他の主面に対し、０．２０以下の静止摩擦係数を有し、
前記金属スタンパー及び移動側型板との間のキャビティーに射出成型用樹脂材料を射出し、加圧、冷却を行うことにより樹脂スタンパーを成形することを特徴とする。
【発明の効果】
【００１０】
本発明によれば、歪みのない良好な凹凸パターンを有する樹脂スタンパーを用いることにより、磁気記録層表面に良好なディスクリートトラックを有する磁気記録媒体を得ることが可能となる。
【図面の簡単な説明】
【００１１】
【図１】本発明に係る樹脂スタンパー成形用金型の構成を表す概略図である。
【図２】ディスクリートトラックを持つ磁気記録媒体を形成する工程を表す図である。
【図３】金属スタンパーの製造工程を表す図である。
【図４】樹脂スタンパーのパターン歪みを測定した図である。
【図５】樹脂スタンパーのパターン歪みを測定した図である。
【図６】樹脂スタンパーのパターン歪みを測定した図である。
【発明を実施するための形態】
【００１２】
本発明にかかる樹脂スタンパー射出成形用金型は、金属スタンパー取り付け面を持つ固定側型板と、ディスクリートトラックパターンに応じた凹凸形状を持つ一主面及び平滑な他の主面を有し、該他の主面を該金属スタンパー取り付け面に接触させて載置された金属スタンパーと、固定側型板に対し、該金属スタンパーを介して対向配置された移動側型板とを有し、樹脂スタンパーを射出成形するための金型において、
金属スタンパーは、ランダムな方向に鏡面研磨され、０ないし５０ｎｍの表面粗さを有し、
金属スタンパー取り付け面は、ランダムな方向に鏡面研磨され、０ないし１．０ｎｍの表面粗さを有し、金属スタンパーの他の主面に対し、０．２０以下の静止摩擦係数を有することを特徴とする。
【００１３】
また、本発明にかかる樹脂スタンパーの製造方法は、上記金型を用いた方法であって、上記金属スタンパー及び上記移動側型板との間のキャビティーに射出成型用樹脂材料を射出し、加圧、冷却を行うことにより樹脂スタンパーを成形することを特徴とする。
【００１４】
本発明によれば、金属スタンパーの平滑な面と金型の金属スタンパー取り付け面との鏡面研磨を行うと共に、静止摩擦係数を低く抑えることにより、表面の荒れやスクラッチ傷などの裏写りによるトラック歪みを防ぎつつ、金属スタンパーの平滑な面と金属スタンパー取り付け面との間に適度なすべりを発生させることができる。これにより、樹脂スタンパー成型時の冷却過程における金型と金属スタンパーの実質的な温度差による膨張の寸法差などを吸収し、局所的にトラック歪みが起こることを防ぐことができる。また、適度なすべりで膨張の寸法差を吸収することは、金属スタンパーや金型の寿命を伸ばす効果もある。
【００１５】
さらに、任意に、金型の金属スタンパー取付面に、ＤＬＣ（ダイヤモンドライクカーボン）のコーティングを施すことにより、静止摩擦係数を０．２０以下の値例えば０．０３ないし０．２０にすることができる。
【００１６】
以下、図面を参照し、本発明をより詳細に説明する。
【００１７】
図１に、本発明に係る樹脂スタンパー成形用金型の構成を表す概略図を示す。
【００１８】
図示するように、この樹脂スタンパー成形用金型３０は、ランダムな方向に鏡面研磨された金属スタンパー取り付け面１２を備えた固定側型板１と、金属スタンパー３と、固定側型板１に対し、金属スタンパー３を介して対向配置された移動側型板２とを有する。金属スタンパー３は、例えばスパイラルあるいは同心円状のディースクリートトラック、及びサーボ形状に応じた凹凸形状を持つ一主面３ａと、ランダムな方向に鏡面研磨された他の主面３ｂとを有し、他の主面３ｂを金属スタンパー取り付け面１２に接触させて載置されている。４０は、この金型３０を用いて射出成形され得るディスク状の樹脂スタンパーを模式的に表す。
【００１９】
ここで、金属スタンパー３は、５０ｎｍの以下の表面粗さを有し、金属スタンパー取り付け面１２は、０ないし１．０ｎｍの表面粗さを有し、金属スタンパー３の他の主面３ｂに対し、０．２０以下の静止摩擦係数を有するものとする。
【００２０】
図２に、図１に示す金型から得られた樹脂スタンパーを用いてディスクリートトラックを持つ磁気記録媒体を形成する工程を表す断面図を示す。
【００２１】
樹脂スタンパーを用いて磁気記録媒体を形成するには、図１の金型を用いて射出成形することにより樹脂スタンパー４０を得る。まず、固定側型板１上にディスクリートトラック及びサーボパターンに応じた凹凸パターン３ａを有する金属たとえばＮｉスタンパー３を、その凹凸パターン３ａが移動側型板２に向くように載置して、固定側型板１と移動側型板２を合わせて、そのキャビティ内に固定側型板１中央部に通じる注入孔６から、溶融した射出成形樹脂を射出する。続いて、型締めにより加圧した後、冷却することにより、射出成形を行う。成形体の中心部分を図示しないカットパンチにより打ち抜き、中心孔を有するディスク状の樹脂スタンパー４０が得られる。金属スタンパー３の表面３ａにはトラックとサーボパターンの凹凸が刻み込まれている。このため、これを型として成形された樹脂スタンパー４０には、トラックとサーボパターンの凹凸が転写されている。射出成形樹脂材料としては、例えばシクロオレフィンポリマーやポリカーボネート、アクリルなどを使用することができる。
【００２２】
次に、図２（ａ）に示すように、磁気記録媒体４１表面に紫外線硬化樹脂４３を塗布し、その上へこの樹脂スタンパー４０を押し付けて紫外線を照射して硬化させる（ＵＶインプリント）。
【００２３】
続いて、図２（ｂ）に示すように、樹脂スタンパー４０を紫外線硬化樹脂から剥す。樹脂スタンパーを剥離して、トラックとサーボパターンの凹凸が転写された紫外線硬化樹脂層を露出させる
その後、図２（ｃ）に示すように、例えばＣＦ４ガスやＯ２ガスドライエッチングにより、パターン凹部の紫外線硬化樹脂４３の残渣を除去し、凹凸パターンの凹部に磁気記録媒体４１表面が露出するまで底出しを行う。
【００２４】
さらに、図２（ｄ）に示すように、例えばＡｒ等のイオンミリングにより、紫外線硬化樹脂４３をマスクとして磁気記録媒体４１表面の加工を行う。これにより磁気記録媒体４１表面にトラックとサーボパターンの凹凸が形成される。イオンミリングにより、磁気記録媒体４１表面を加工する。
【００２５】
その後、図２（ｅ）に示すように、紫外線硬化樹脂４３をドライエッチングにより除去することにより、ディスクリートトラック型磁気記録媒体４４が得られる。
【００２６】
得られた磁気記録媒体に、必要に応じて、パターン凹部への非磁性体の埋め込みや、潤滑剤の塗布、及びテープ研磨などの後工程を行うことが出来る。
【００２７】
なお、ここで取り扱う磁気記録媒体は１．８インチとし、例えば、直径４８ｍｍ±０．２ｍｍ、中心孔の径１２．０１ｍｍ±０．０１ｍｍ、厚み０．５０８ｍｍ±０．０５ｍｍ  とするが、２．５インチ媒体（直径６５ｍｍ±０．２ｍｍ、中心孔の直径２０．０１ｍｍ±０．０１ｍｍ、厚み０．６３５ｍｍ±０．０５ｍｍ）を用いることも出来る。
【００２８】
図３に、金属スタンパーの製造工程を表す図を示す。
【００２９】
図３（ａ）に示すように、まず、Ｓｉウエハ上に電子線レジストを塗布する。
【００３０】
次に、図３（ｂ）に示すように、電子線レジストに電子ビームでトラックとサーボパターンの露光を行う。
【００３１】
続いて、図３（ｃ）に示すように、電子線レジストを現像処理することにより露光部または未露光部を溶解させ、トラックとサーボパターンの凹凸２２’を形成する。
【００３２】
さらに、図３（ｄ）に示すように、この電子線レジストの凹凸２２’上に導電化処理を行った後、Ｎｉメッキを行い、Ｎｉによりパターンを複製して、Ｎｉファザースタンパー２３を作製する。
【００３３】
その後、Ｎｉファザースタンパー２３からＮｉメッキにより、Ｎｉマザースタンパー２４を作製する。
【００３４】
必要に応じて、サンスタンパー、ドータースタンパーを作成することができる。
【００３５】
更に、図３（ｆ）に示すように、Ｎｉマザースタンパー２４の裏面を研磨し、中心孔及び外周を加工して、ドーナツ型にせしめ、射出成形金型に取り付けられるようにする。
【００３６】
上記のようなインプリント法を用いたディスクリートトラック型磁気記録媒体の製造において、転写パターンの歪みの発生は大きな問題の１つである。トラックの歪みが発生して真円からずれると、そのずれが数百ｎｍ程度であってもハードディスク媒体においてはサーボ位置決め精度の悪化につながるため、サーボパターンを同時にパターニングできるというディスクリート型磁気記録媒体の利点が損なわれる。
【００３７】
パターンの歪みが発生する要因としては、例えば金属スタンパーの裏面の模様が射出成形時に成形された樹脂スタンパーに裏写りしてしまうことが挙げられる。
【００３８】
射出成形用金属スタンパーは、一般的には３００μｍ程度の厚さを有し、樹脂スタンパーの成形時に、４０−６０ｔ程度の型締圧力をかけなければナノオーダーのパターンが転写できない。このため、金属スタンパー裏面の仕上げ具合例えば鏡面または粗面、及びスクラッチ傷の存在などが成形品である樹脂スタンパーに起伏として転写されてしまう現象いわゆる裏移りが起こる。この起伏はトラックの歪みの原因となる。
【００３９】
そこで、金属スタンパーの裏面は出来るだけ鏡面仕上げであることが望ましい。例えば酸化セリウムなどを用いたスラリーによる鏡面研磨などを行うことができる。さらに、歪みによるトラックの真円からのずれを防ぐためにも鏡面研磨の研磨跡が一方向ではなく、ランダムな方向を向いていることが望ましい。その表面粗さ（Ｒａ）は０ないし５０ｎｍ、より望ましくは０ないし６ｎｍであることが求められる。このようにすれば、金属スタンパー裏面の荒れやスクラッチ傷によるトラック歪みは抑えることができる。
【００４０】
このとき、金型の金属スタンパー取り付け面に起因して樹脂スタンパーへの裏写りが起こる可能性があるため、金属スタンパー取り付け面を鏡面に仕上げることができる。一般的に金型の材質はステンレス鋼（例えばＳＴＡＶＡＸ等）であり、金属スタンパー取付面などの磨耗の可能性のある部位にはＴｉＮなどのコーティングが施されている。本発明では金型の金属スタンパー取付面の表面を、コーティング前に例えばダイヤモンドペーストでの鏡面研磨などによって鏡面に仕上げる。これにより金型の金属スタンパー取付面の表面粗さ（Ｒａ）を１ｎｍ以下に仕上げれば、金属スタンパー裏面の荒れやスクラッチ傷によるトラック歪みは抑えることができる。
【００４１】
研磨の程度を変えて、成形した樹脂スタンパーのパターン歪みを測定した結果を表すグラフを図４ないし６に示す。
【００４２】
図４、１０１は、Ｎｉスタンパー裏面の表面粗さＲａが５１ｎｍ、金型スタンパー取付面の表面粗さＲａが１ｎｍの場合、図５、１０２はＮｉスタンパー裏面の表面粗さＲａが５０ｎｍ、金型スタンパー取付面の表面粗さＲａが２ｎｍの場合、図６。１０３はＮｉスタンパー裏面の表面粗さＲａが５０ｎｍ、金型スタンパー取付面の表面粗さＲａが１ｎｍの場合である。
【００４３】
表面粗さＲａは、各々、デジタルインスツルメンツ社製原子間力顕微鏡を用いて測定した。
【００４４】
図中、横軸は、ディスク１回転を１周期としたときの歪みが発生した周期の次数、縦軸は歪み量（ｎｍ）を各々示す。
【００４５】
通常、磁気記録媒体ではパターン（ここではサーボ信号）の歪みが各次数で１０ｎｍ以下であることが要求されるため、この中でこの用件をクリアしているのは図６だけである。つまり、本発明では、Ｎｉスタンパー裏面の表面粗さＲａは５０ｎｍ以下であり、かつ金型スタンパー取付面の表面粗さＲａが１ｎｍ以下である。
【００４６】
鏡面研磨した金属同士が接触している金属スタンパー裏面と金属スタンパー取り付け面との静止摩擦係数が０．２０より大きいと、金属スタンパー裏面と金属スタンパー取り付け面の間に適度なすべりを生じなくなる傾向がある。射出成形において、例えば樹脂スタンパーの射出成形は成形材料がシクロオレフィンポリマー（例えばゼオノア）であると、金型温度は７５ないし９５℃程度になり、一方で成形樹脂の溶融温度は３５０ないし３８０℃程度であるため、樹脂冷却過程における金型と金属スタンパーの実質的な温度差による寸法膨張差が生じる。もし、適度なすべりが無いと、金属スタンパーが金型面に貼り付いてしまったようになり、その寸法膨張差を吸収できず、例えば貼り付きが弱い部分に、局所的に寸法歪みが集中して、トラック歪みを増大させてしまう。
【００４７】
そこで、本発明では、金属スタンパーの平滑な面と金型の金属スタンパー取り付け面との鏡面研磨を行うと共に、静止摩擦係数を低く抑えることにより、表面の荒れやスクラッチ傷などの裏写りによるトラック歪みを防ぎつつ、金属スタンパーの平滑な面と金属スタンパー取り付け面との間に適度なすべりを発生させることができる。これにより、樹脂スタンパー成型時の冷却過程における金型と金属スタンパーの実質的な温度差による膨張の寸法差などを吸収し、局所的にトラック歪みが起こることを防ぐことができる。また、適度なすべりで膨張の寸法差を吸収することは、金属スタンパーや金型の寿命を伸ばす効果もある。
【００４８】
静止摩擦係数を低く抑えるために、金型の金属スタンパー取付面に、例えばＤＬＣ（ダイヤモンドライクカーボン）のコーティングを施すことができる。
【００４９】
ランダムな方向に鏡面研磨を行った０ないし１．０ｎｍの表面粗さを有するステンレス鋼（ＳＴＡＶＡＸ）からなる金属スタンパー取り付け面をコーティングしないもの、ＴｉＮでコーティングしたもの、及びＤＬＣでコーティングしたものの３種類用意し、ランダムな方向に鏡面研磨を行った表面粗さＲａが５０ｎｍ以下の金属スタンパー裏面との静止摩擦係数を測定した。また、比較として、テープ研磨により表面粗さＲａが５０ｎｍを超える粗い表面もつ金属スタンパー裏面との静止摩擦係数を測定した。得られた結果を下記表１に示す。
【００５０】
【表１】
2010188701.tif 000003
【００５１】
表に示すように、従来のようにステンレス鋼（ＳＴＡＶＡＸ）剥き出しやＴｉＮコーティングの場合、金属スタンパーの裏面を鏡面化した時の静止摩擦係数が０．３１や０．２５と大きく、金属スタンパーと金属スタンパー取り付け面間の貼り付きが発生した。一方で、本発明のＤＬＣコートされた金属スタンパー取り付け面の場合、金属スタンパー裏面が鏡面化されていても静止摩擦係数は０．０６と低く抑えられ、金属スタンパーと金属スタンパー取り付け面間の貼り付きは発生しなかった。
【００５２】
なお、金属スタンパー裏面が従来の例えばテープ研磨により仕上げられた、Ｒａが５０ｎｍ以上の粗面を有する場合、静止摩擦係数はステンレス鋼が０．１８、ＴｉＮコート金型で０．１４、ＤＬＣコート金型で０．０３といずれも低い値で、金属スタンパーと金属スタンパー取り付け面間の貼り付きは発生しないけれども、樹脂スタンパーを射出成形した場合に金属スタンパー裏面の裏写りが発生し、ディスクリート型磁気記録媒体のトラック歪みが発生した。
【００５３】
また同じＤＬＣコートでもその成膜条件（スパッタ圧や電力、成膜時の温度、下地面の荒さ）によりその静止摩擦係数は異なる。
【００５４】
成膜下地面となる金型表面の研磨時に使用するダイヤモンドペーストの粒径を０．３μｍ、成膜時間を１２０分とすることにより金属スタンパーとの静止摩擦係数が０．２１となるように、金属スタンパー取り付け面をＤＬＣコートした。同様に、成膜下地面となる金型表面の研磨時に使用するダイヤモンドペーストの粒径を０．３μｍ、成膜時間を１８０分とすることにより金属スタンパーとの静止摩擦係数が０．２０となるように、金属スタンパー取り付け面をＤＬＣコートした。裏面を鏡面にしたＮｉスタンパーを用いてシクロオレフィンポリマー（Zeonor1060R）を材料として射出成形に供し、樹脂スタンパーを製造した。得られた樹脂スタンパーの表面を光学顕微鏡を用いて観察したところ、静止摩擦係数が０．２１のものを用いた成形品に貼り付きムラが現れた。一方で静止摩擦係数が０．２０のものではこのムラは現れず、貼り付きによるムラを防ぐには、静止摩擦係数が０．２０以下であることがわかった。
【００５５】
このように、本発明では、金属スタンパー裏面の研磨状態が成形品である樹脂スタンパーに裏写りして起伏となり、その起伏からＵＶインプリントされたディスクリート型磁気記録媒体のトラックが真円からの歪みを持ちサーボ位置決め精度等が悪化する問題において、金属スタンパーの裏面を鏡面研磨し、その研磨跡がランダムな方向を向くようにして、表面粗さＲａが５０ｎｍ以下より望ましくは６ｎｍ以下とすることでこの問題を解決することができる。それと同時に、金型の金属スタンパー取付面についても鏡面研磨し、その研磨跡がランダムな方向を向くようにして、表面粗さＲａを１．０ｎｍ以下とすることも必要である。その際、金属スタンパーと金型表面の間で静止摩擦係数の増大による金属スタンパーの貼り付きが起き、局所的なトラック歪みが起きるため、金型表面をＤＬＣコーティングすることにより静止摩擦係数を０．２以下に下げることによりこの現象を回避することができる。
【００５６】
このようにして、最終的に製造されるディスクリート型磁気記録媒体のトラックが真円からの歪みを持つことを防ぎ、サーボ位置決め精度等が悪化する問題を改善し得る。
【符号の説明】
【００５７】
１…固定側型板、２…移動側型板、３…金属スタンパー、３ａ…金属スタンパーの凹凸形状を持つ面、３ｂ…金属スタンパーのランダムな方向に鏡面研磨された面、６…注入孔、１２…金属スタンパー取り付け面、３０…金型、４０…樹脂スタンパー
【図１】
2010188701.tif 000004
【図２】
2010188701.tif 000005
【図３】
2010188701.tif 000006
【図４】
2010188701.tif 000007
【図５】
2010188701.tif 000008
【図６】
2010188701.tif 000009
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
ランダムな方向に鏡面研磨された金属スタンパー取り付け面を含む固定側型板と、凹凸形状を持つ一主面及びランダムな方向に鏡面研磨された他の主面を含み、該金属スタンパー取り付け面に接触した該他の主面を含む金属スタンパーと、該固定側型板に対し、該金属スタンパーを介して対向された移動側型板とを有し、樹脂スタンパーを射出成形するための金型であって、
該金属スタンパーは、５０ｎｍ以下の表面粗さを含み、
該金属スタンパー取り付け面は、０ないし１．０ｎｍの表面粗さを含み、該金属スタンパーの他の主面に対し、０．２０以下の静止摩擦係数を含む樹脂スタンパー成形用金型。
【請求項２】
前記金属スタンパー取り付け面は、ダイヤモンドライクカーボン保護層をさらに含む請求項１に記載の樹脂スタンパー成形用金型。
【請求項３】
磁気記録層の表面に凹凸パターンからなるディスクリートトラックを形成するためのマスクとして使用される紫外線硬化性樹脂に、該凹凸パターンを転写する際に適用される樹脂スタンパーの製造方法であって、
金属スタンパー取り付け面を含む固定側型板と、凹凸形状を持つ一主面及びランダムな方向に鏡面研磨された他の主面を含み、該金属スタンパー取り付け面に接触した該他の主面を含む金属スタンパーと、該固定側型板に対し、該金属スタンパーを介して対向された移動側型板とを有し、樹脂スタンパーを射出成形するための金型を用いて樹脂スタンパーを射出成形する工程を含み、
前記射出成形する工程は、
前記金属スタンパー及び移動側型板との間のキャビティーに射出成型用樹脂材料を射出し、
射出成型用樹脂材料を加圧、冷却することを含み、
該金属スタンパーは、５０ｎｍ以下の表面粗さを含み、
該金属スタンパー取り付け面は、０ないし１．０ｎｍの表面粗さを含み、該金属スタンパーの他の主面に対し、０．２０以下の静止摩擦係数を含む樹脂スタンパーの製造方法。
【請求項４】
前記金属スタンパー取り付け面は、ダイヤモンドライクカーボン保護層をさらに含む請求項３に記載の樹脂スタンパーの製造方法。
【手続補正書】
【提出日】平成22年6月18日(2010.6.18)
【手続補正１】
【補正対象書類名】明細書
【補正対象項目名】０００８
【補正方法】変更
【補正の内容】
【０００８】
本発明の樹脂スタンパー成形用金型は、ランダムな方向に鏡面研磨された金属スタンパー取り付け面を備えた固定側型板と、凹凸形状を持つ一主面及びランダムな方向に鏡面研磨された他の主面を有し、該他の主面を該金属スタンパー取り付け面に接触させて載置された金属スタンパーと、該固定側型板に対し、該金属スタンパーを介して対向配置された移動側型板とを有し、樹脂スタンパーを射出成形するための金型であって、
該金属スタンパーは、５０ｎｍ以下の表面粗さを有し、
該金属スタンパー取り付け面は、ダイヤモンドライクカーボン保護層をさらに有し、０ないし１．０ｎｍの表面粗さを有し、該金属スタンパーの他の主面に対し、０．２０以下の静止摩擦係数を有することを特徴とする。
【手続補正２】
【補正対象書類名】明細書
【補正対象項目名】０００９
【補正方法】変更
【補正の内容】
【０００９】
本発明の樹脂スタンパーの製造方法は、磁気記録層の表面に凹凸パターンからなるディスクリートトラックを形成するためのマスクとして使用される紫外線硬化性樹脂に、該凹凸パターンを転写する際に適用される樹脂スタンパーの製造方法であって、
金属スタンパー取り付け面を備えた固定側型板と、凹凸形状を持つ一主面及びランダムな方向に鏡面研磨された他の主面を有し、該他の主面を該金属スタンパー取り付け面に接触させて載置された金属スタンパーと、該固定側型板に対し、該金属スタンパーを介して対向配置された移動側型板とを有し、樹脂スタンパーを射出成形するための金型を用いて射出成形され、
該金属スタンパーは、５０ｎｍ以下の表面粗さを有し、
該金属スタンパー取り付け面は、ダイヤモンドライクカーボン保護層をさらに有し、０ないし１．０ｎｍの表面粗さを有し、該金属スタンパーの他の主面に対し、０．２０以下の静止摩擦係数を有し、
前記金属スタンパー及び移動側型板との間のキャビティーに射出成型用樹脂材料を射出し、加圧、冷却を行うことにより樹脂スタンパーを成形することを特徴とする。
【手続補正３】
【補正対象書類名】特許請求の範囲
【補正対象項目名】全文
【補正方法】変更
【補正の内容】
【特許請求の範囲】
【請求項１】
ランダムな方向に鏡面研磨された金属スタンパー取り付け面を備えた固定側型板と、凹凸形状を持つ一主面及びランダムな方向に鏡面研磨された他の主面を有し、該他の主面を該金属スタンパー取り付け面に接触させて載置された金属スタンパーと、該固定側型板に対し、該金属スタンパーを介して対向配置された移動側型板とを有し、樹脂スタンパーを射出成形するための金型であって、
該金属スタンパーは、５０ｎｍ以下の表面粗さを有し、
該金属スタンパー取り付け面は、ダイヤモンドライクカーボン保護層をさらに有し、０ないし１．０ｎｍの表面粗さを有し、該金属スタンパーの他の主面に対し、０．２０以下の静止摩擦係数を有することを特徴とする樹脂スタンパー成形用金型。
【請求項２】
磁気記録層の表面に凹凸パターンからなるディスクリートトラックを形成するためのマスクとして使用される紫外線硬化性樹脂に、該凹凸パターンを転写する際に適用される樹脂スタンパーの製造方法であって、
金属スタンパー取り付け面を備えた固定側型板と、凹凸形状を持つ一主面及びランダムな方向に鏡面研磨された他の主面を有し、該他の主面を該金属スタンパー取り付け面に接触させて載置された金属スタンパーと、該固定側型板に対し、該金属スタンパーを介して対向配置された移動側型板とを有し、樹脂スタンパーを射出成形するための金型を用いて射出成形され、
該金属スタンパーは、５０ｎｍ以下の表面粗さを有し、
該金属スタンパー取り付け面は、ダイヤモンドライクカーボン保護層をさらに有し、０ないし１．０ｎｍの表面粗さを有し、該金属スタンパーの他の主面に対し、０．２０以下の静止摩擦係数を有し、
前記金属スタンパー及び移動側型板との間のキャビティーに射出成型用樹脂材料を射出し、加圧、冷却を行うことにより樹脂スタンパーを成形することを特徴とする樹脂スタンパーの製造方法。